(57)【要約】【課題】  短い成形時間でも、成形体の変形が起こりにくく、また、耐熱性に優れる成形体が得られるポリ乳酸樹脂組成物、並びにポリ乳酸樹脂の成形体及びその成形方法を提供すること。【解決手段】  ポリＬ乳酸及びポリＤ乳酸を含有するポリ乳酸樹脂組成物であって、  ポリＤ乳酸の含有量が、ポリＬ乳酸及びポリＤ乳酸の合計量を基準として０．０１〜２０重量％であり、且つ、結晶化促進剤をさらに含有する、ポリ乳酸樹脂組成物。【選択図】  なし【特許請求の範囲】
【請求項１】
ポリＬ乳酸及びポリＤ乳酸を含有するポリ乳酸樹脂組成物であって、
前記ポリＤ乳酸の含有量が、前記ポリＬ乳酸及び前記ポリＤ乳酸の合計量を基準として０．０１〜２０重量％であり、且つ、結晶化促進剤をさらに含有する、ポリ乳酸樹脂組成物。
【請求項２】
ポリＬ乳酸及びポリＤ乳酸を含有するポリ乳酸樹脂組成物であって、
前記ポリＬ乳酸の含有量が、前記ポリＬ乳酸及び前記ポリＤ乳酸の合計量を基準として０．０１〜２０重量％であり、且つ、結晶化促進剤をさらに含有する、ポリ乳酸樹脂組成物。
【請求項３】
請求項１又は２に記載のポリ乳酸樹脂組成物を成形する成形体の製造方法であって、
前記ポリＬ乳酸と前記ポリＤ乳酸とで形成されたステレオコンプレックス結晶が溶融しない条件で成形する、成形体の製造方法。
【請求項４】
請求項１又は２に記載のポリ乳酸樹脂組成物を成形して得られる成形体であって、
前記ポリＬ乳酸と前記ポリＤ乳酸とで形成されたステレオコンプレックス結晶が溶融しない条件で成形して得られる、成形体。
【発明の詳細な説明】
【技術分野】
【０００１】
本発明は、ポリ乳酸樹脂組成物並びにこれから得られる成形体及びその成形方法に関する。
【背景技術】
【０００２】
ポリ乳酸は、微生物や酵素等の働きにより分解する性質である、いわゆる生分解性を示し、その分解生成物は乳酸、二酸化炭素及び水といった人体に無害な成分であることから、医療用材料や、汎用樹脂を代替する材料として注目されている。
【０００３】
しかし、ポリ乳酸は、その結晶化速度が遅いために、短時間で成形しようとすると充分に結晶化が進行せず、弾性率や耐熱性が低下してしまう傾向があった。そこで、ポリ乳酸の成形性を改善する方法として、これまでにも、例えばポリＬ乳酸とポリＤ乳酸とを混合する方法（例えば、特許文献１）や、ポリ乳酸にその結晶化を促進する成分を添加する方法（例えば、特許文献２）などが提案されている。
【０００４】
一方、ポリＬ乳酸に少量のポリＤ乳酸を混合したときに、ポリＬ乳酸とポリＤ乳酸とで形成されるステレオコンプレックス結晶が樹脂組成物中に少量生成し、このステレオコンプレックス結晶がポリ乳酸のホモ結晶の核剤として働くことが報告されている（例えば、非特許文献１及び２）。
【特許文献１】特開平９−２５４００号公報
【特許文献２】特開平９−２７８９９１号公報
【非特許文献１】ポリマー（Polymer）、米国、２００３年、４４巻、２５６９〜２５７５頁
【非特許文献２】ジャーナル・オブ・ポリマー・サイエンス・パートＢ：ポリマー・フィジクス（Journal of Polymer Science Part B : Polymer Physics）、米国、２００１年、３９巻、ｐ．３００〜３１３
【発明の開示】
【発明が解決しようとする課題】
【０００５】
しかしながら、上記のような従来の方法の場合、成形性はある程度改善されるものの、より短時間で良好な成形品を得るためには、結晶化速度が必ずしも充分でない場合があった。特に、ポリ乳酸をより汎用的な用途へ適用するにあたっては、従来の汎用樹脂に匹敵する高い生産効率を達成することが望ましいが、そのためにも、ポリ乳酸の成形性のさらなる改良が求められていた。
【０００６】
本発明は、上記事情に鑑みてなされたものであり、短い成形時間でも、成形体の変形が起こりにくく、また、耐熱性に優れる成形体が得られるポリ乳酸樹脂組成物、並びにポリ乳酸樹脂の成形体及びその成形方法を提供するものである。
【課題を解決するための手段】
【０００７】
上記課題を解決するために、本発明は、ポリＬ乳酸及びポリＤ乳酸を含有するポリ乳酸樹脂組成物であって、ポリＤ乳酸の含有量が、ポリＬ乳酸及びポリＤ乳酸の合計量を基準として０．０１〜２０重量％であり、且つ、結晶化促進剤をさらに含有することを特徴とする。
【０００８】
従来、例えば上に挙げた非特許文献１及び２に開示されるように、ポリ乳酸のステレオコンプレックス結晶がホモ結晶の核剤として働く場合があることが知られており、これを根拠として、ポリＬ乳酸に少量のポリＤ乳酸を組み合わせるだけでも、充分な成形性が達成され得るものと考えられていた。ところが、本発明者らの検討の結果、ポリＬ乳酸に少量のポリＤ乳酸を添加した樹脂を単に用いただけでは、例えば射出成形のような、極めて短時間で成形するような成形方法で成形したときに、成形品の変形が多く見られたり、その耐熱性が充分でない場合があることが明らかとなった。また一方で、核剤として、ステレオコンプレックス結晶とは別の結晶化促進剤のみを加えたポリ乳酸の場合でも、射出成形等においてはその成形性が必ずしも充分でない場合があることも明らかとなった。したがって、核剤を配合するという考え方だけでは、射出成形等に対しては充分でない可能性があるとも考えられた。
【０００９】
しかし、本発明者らは、さらなる検討の結果、ステレオコンプレックス結晶と結晶化促進剤とを組み合わせることによって、従来よりも成形性が著しく改善されたポリ乳酸樹脂組成物が得られることを見出し、上記本発明の完成に至った。
【００１０】
本発明のポリ乳酸樹脂組成物において、結晶化促進剤は主としてホモ結晶の結晶化速度を向上させる成分として機能するのに対して、ステレオコンプレックス結晶は、結晶化速度向上に加えて、成形時の冷却過程において、結晶化が進行し始める時点での樹脂の結晶化度を高める成分としても機能させることができる。このようなステレオコンプレックス結晶の効果は、ステレオコンプレックス結晶の溶融温度が、ホモ結晶のそれと比較して高いことを利用することにより、発現させることができる。
【００１１】
すなわち、ポリＬ乳酸の混合比率を上記特定の範囲とした樹脂は、その大部分を占めるホモ結晶は溶融するが、ステレオコンプレックス結晶は実質的に溶融しないような条件で溶融成形することが可能であり、このような条件で成形することによって、成形品の結晶化度を高めることができる。この場合、成形時の冷却過程において、ステレオコンプレックス結晶を含んだ状態から結晶化が進行し始めるため、ステレオコンプレックス結晶が溶融する条件で成形した場合と比較して、冷却過程における結晶化速度自体は変わらないとしても、より短い時間で、脱型に耐えうる結晶化度に達する。
【００１２】
このように、本発明のポリ乳酸樹脂組成物は、ステレオコンプレックス結晶の効果と、結晶化促進剤の効果とを相乗的に発現させて、上記課題を解決することができるものである。
【００１３】
また、本発明のポリ乳酸樹脂組成物は、上記の樹脂組成物とは逆に、ポリＬ乳酸の含有量が、ポリＬ乳酸及びポリＤ乳酸の合計量を基準として０．０１〜２０重量％であり、且つ、結晶化促進剤をさらに含有することを特徴とする。このポリ乳酸樹脂組成物はＤ体とＬ体とを互いにその比率を上述のポリ乳酸樹脂組成物のそれと入れ替えた構成であり、同様に、ステレオコンプレックス結晶及び結晶化促進剤による効果を発現させることができる。
【００１４】
さらに、本発明は、上記本発明のポリ乳酸樹脂組成物を成形する成形体の製造方法であって、ポリＬ乳酸とポリＤ乳酸とで形成されたステレオコンプレックス結晶が溶融しない条件で成形することを特徴するものであり、結晶化度が高く、弾性率や耐熱性の良好な成形体が得られる。また、本発明の成形体は、このような本発明の製造方法で得られることを特徴とする。
【００１５】
なお、ポリＬ乳酸とポリＤ乳酸とのステレオコンプレックス結晶とは、ポリＬ乳酸分子とポリＤ乳酸分子とがラセミ結晶構造となっている共晶体であり、ステレオコンプレックス結晶とも言われるものである。ポリＬ乳酸及びポリＤ乳酸それぞれのホモ結晶の融点（ＤＳＣ測定による融解ピーク）が通常１６０〜１８０℃であるのに対して、ステレオコンプレックス結晶の融点（ＤＳＣ測定による融解ピーク）は通常１９０〜２４０℃である。
【発明の効果】
【００１６】
本発明によれば、短い成形時間でも、成形体の変形が起こりにくく、耐熱性に優れる成形体が得られるポリ乳酸樹脂組成物、並びにポリ乳酸樹脂の成形体及びその製造方法が提供される。
【発明を実施するための最良の形態】
【００１７】
以下、本発明の好適な実施形態について詳細に説明する。
【００１８】
本発明のポリ乳酸樹脂組成物は、ポリＬ乳酸及びポリＤ乳酸を含有し、ポリＤ乳酸の含有量が、ポリＬ乳酸及びポリＤ乳酸の合計量を基準として０．０１〜２０重量％であり、且つ、結晶化促進剤をさらに含有する。あるいは逆に、ポリＬ乳酸の含有量が、ポリＬ乳酸及びポリＤ乳酸の合計量を基準として０．０１〜２０重量％であり、且つ、結晶化促進剤をさらに含有するものである。以下の説明においては、前者の場合について主として説明し、後者についての重複する説明は省略する。
【００１９】
ポリＬ乳酸及びポリＤ乳酸は、主として、それぞれ下記化学式（１）（Ｌ体）及び下記化学式（２）（Ｄ体）で表されるポリマーである。ポリＬ乳酸は、上記Ｌ−体とＤ−体との共重合体からなる場合、Ｌ体の含有割合がＬ−体及びＤ−体の合計量に対して９０ｍｏｌ％以上であることが好ましく、９５ｍｏｌ％以上であることがより好ましく、９８ｍｏｌ％以上であることがさらに好ましい。ポリＤ乳酸についても同様である。一方の光学異性体の含有割合が高い（すなわち、光学純度が高い）ものを用いたほうが、立体規則性が増して、本発明の効果がより顕著に発現しやすい。
【００２０】
【化１】
2005281331.tif 000002
［式中、ｎは正の整数を示す。］
【００２１】
これらポリ乳酸の分子量は、重量平均分子量で５，０００以上であることが好ましく、１０，０００以上であることがより好ましく、１００，０００以上であることがさらに好ましい。ポリ乳酸の重量平均分子量が５，０００未満であると、成形体における強度、剛性等の機械物性が不十分となる傾向にある。また、ポリ乳酸の重量平均分子量は、成形時の流動性の点から、４００，０００以下であることが好ましい。
【００２２】
このようなポリ乳酸は、Ｌ−乳酸又はＤ−乳酸の直接重合や、乳酸の環状２量体であるＬ−ラクチド又はＤ−ラクチドの開環重合等で得られる。重合の際、これら乳酸又はラクチドに加えて、グリコリド、カプロラクトン等の他の重合単量体をさらに重合させて共重合体としてもよいが、他の重合性単量体に由来する繰り返し単位が占める割合は、ポリマー鎖全体に対してモノマー換算で５０ｍｏｌ％以下であることが好ましく、３０ｍｏｌ％以下であることがより好ましい。
【００２３】
ポリ乳酸樹脂組成物における、ポリＬ乳酸又はポリＤ乳酸のうち少量成分とするほうの含有割合は、ポリＬ乳酸及びポリＤ乳酸の合計量に対して０．０１〜２０重量％であり、０．１〜２０重量％であることが好ましく、０．５〜２０重量％であることがより好ましい。少量成分の含有割合が少ないと、ステレオコンプレックス結晶の量が不足して成形性や耐熱性向上の効果が低下する傾向にあり、２０重量％を超えると、ステレオコンプレックス結晶の含有量が多くなって、ステレオコンプレックス結晶が溶融しない条件で成形したときに、流動性が低下して成形性が低下する傾向にある。
【００２４】
結晶化促進剤は、ステレオコンプレックス結晶とは別の成分であって、ポリ乳酸のホモ結晶の核となる働き、及び結晶の成長速度を高める働きの少なくとも一方を有する成分であればよい。例えば、アミド基を有する低分子化合物、タルク及び層状粘度鉱物からなる群より選ばれる少なくとも一つを好適に用いることができる。これらのなかでも、結晶化速度の点から、アミド基を有する低分子化合物、タルク又は層状粘土鉱物を用いることが好ましく、特に、アミド基を有する低分子化合物と、タルク及び層状粘土鉱物の少なくとも一方とを併用することがより好ましい。
【００２５】
アミド基を有する低分子化合物としては、脂肪族モノカルボン酸アミド、Ｎ−置換脂肪族モノカルボン酸アミド、脂肪族ビスカルボン酸アミド、Ｎ−置換脂肪族カルボン酸ビスアミド、Ｎ−置換尿素類などの脂肪族カルボン酸アミドや、芳香族カルボン酸アミド、あるいはこれらの化合物が水酸基でさらに置換されたヒドロキシアミドなどが挙げられる。これらの化合物が有するアミド基は１個でもよいし、２個以上でもよい。これらの中でも、ビスアミドは結晶化速度をより向上させることができる点で好ましく、また、ヒドロキシアミドはポリ乳酸中での安定性に優れ、耐熱性をさらに高めることができる点で好ましい。ビスヒドロキシアミドは、ビスアミド及びヒドロキシアミドを用いた場合に得られるそれぞれの効果を同時に得ることができる点で特に好ましい。
【００２６】
アミド基を有する低分子化合物の具体例としては、ラウリン酸アミド、パルミチン酸アミド、オレイン酸アミド、ステアリン酸アミド、エルカ酸アミド、ベヘニン酸アミド、リシノール酸アミド、ヒドロキシステアリン酸アミド、乳酸アミド、Ｎ−オレイルパルミチン酸アミド、Ｎ−オレイルオレイン酸アミド、Ｎ−オレイルステアリン酸アミド、Ｎ−ステアリルオレイン酸アミド、Ｎ−ステアリルステアリン酸アミド、Ｎ−ステアリルエルカ酸アミド、メチロールステアリン酸アミド、メチロールベヘニン酸アミド、メチレンビスステアリン酸アミド、エチレンビスラウリン酸アミド、エチレンビスカプリン酸アミド、エチレンビスオレイン酸アミド、エチレンビスステアリン酸アミド、エチレンビスエルカ酸アミド、エチレンビスベヘニン酸アミド、エチレンビスイソステアリン酸アミド、メチレンビス−１２−ヒドロキシステアリン酸アミド、ヘキサメチレンビス−１２−ヒドロキシステアリン酸アミド、エチレンビス−１２−ヒドロキシステアリン酸アミド、ブチレンビスステアリン酸アミド、ヘキサメチレンビスヒドロキシステアリン酸アミド、ヘキサメチレンビスベヘニン酸アミド、ｍ−キシリレンビス−１２−ヒドロキシステアリン酸アミド、Ｎ，Ｎ'−ジオレイルセバシン酸アミド、Ｎ，Ｎ'−ジオレイルアジピン酸アミド、Ｎ，Ｎ'−ジステアリルアジピン酸アミド、Ｎ，Ｎ'−ジステアリルセバシン酸アミド、Ｎ，Ｎ'−ジステアリルイソフタル酸アミド、Ｎ，Ｎ'−ジステアリルテレフタル酸アミド、ステアリン酸モノエタノールアミド、ステアリン酸ジエタノールアミド、オレイン酸モノエタノールアミド、オレイン酸ジエタノールアミド、ポリオキシエチレンステアリン酸アミド、ポリオキシエチレンオレイン酸アミド、Ｎ−ブチル−Ｎ'−ステアリル尿素、Ｎ−プロピル−Ｎ'−ステアリル尿素、Ｎ−ステアリル−Ｎ'−ステアリル尿素、Ｎ−フェニル−Ｎ'−ステアリル尿素、キシレンビスステアリル尿素、トルイレンビスステアリル尿素、ヘキサメチレンビスステアリル尿素、ジフェニルメタンビスステアリル尿素、ジフェニルメタンビスラウリル尿素などを例示することができる。これらの中でも、乳酸アミド、エチレンビス−１２−ヒドロキシステアリン酸アミド、メチレンビス−１２−ヒドロキシステアリン酸アミド、ヘキサメチレンビス−１２−ヒドロキシステアリン酸アミド、ｍ−キシリレンビス−１２−ヒドロキシステアリン酸アミド、メチロールステアリン酸アミド、ステアリン酸モノエタノールアミド、ステアリン酸ジエタノールアミド、オレイン酸モノエタノールアミド、オレイン酸ジエタノールアミド、ポリオキシエチレンステアリン酸アミド及びポリオキシエチレンオレイン酸アミドからなる群より選ばれる少なくとも１種を用いることが特に好ましい。
【００２７】
アミド基を有する低分子化合物の分子量は、好ましくは１，０００以下であり、より好ましくは１００〜９００である。分子量が１，０００を超えると、ポリ乳酸との相溶性が低下して、分散性が低下したり成形体からブリードアウトしたりする傾向にある。
【００２８】
アミド基を有する低分子化合物の融点は、好ましくは２０〜２３０℃である。この融点が２０℃未満であると低分子化合物が成形体からブリードアウトして成形体の外観が損なわれる傾向にあり、２３０℃を超えると成形の際に溶融させにくいため、成形性が低下する傾向にある。
【００２９】
アミド基を有する低分子化合物の含有量は、ポリ乳酸樹脂組成物全体を基準として、０．１〜１０重量％であることが好ましく、０．１〜８重量％であることがより好ましく、０．５〜８重量％であることがさらに好ましく、０．５〜５重量％であることが最も好ましい。アミド基を有する低分子化合物の含有量が上記範囲よりも小さいと、剛性及び結晶化速度の向上の程度が不十分となる傾向にあり、他方、上記範囲よりも大きいと、可塑剤的作用が過剰に強く発現するようになるため、成形体の剛性が低下する傾向にある。
【００３０】
タルクは、耐熱性に優れ化学的に安定な鉱物であるため、好ましく用いることができる。タルクの組成は特に限定されないが、ポリ乳酸樹脂組成物中にできるだけ均一に分散させるために、その平均粒径は小さいほど好ましい。具体的には、平均粒径が３０μｍ以下であることが好ましく、１５μｍ以下であることがより好ましく、７．０μｍ以下であることが特に好ましい。また、タルクは、ポリ乳酸との接着性を向上させるために、表面処理を施していてもよい。このようなタルクは、市販品として、日本タルク、富士タルク工業等から販売されているものを入手可能である。
【００３１】
タルクの含有量は、ポリ乳酸樹脂組成物全体を基準として、０．１〜４０重量％であることが好ましく、０．１〜３０重量％であることがより好ましく、０．５〜３０重量％であることがさらに好ましく、０．５〜２０重量％であることが最も好ましい。タルクの含有量が上記範囲より小さいと、結晶化速度の向上の程度が不十分となる傾向にあり、上記範囲より大きいと、成形体が脆化して、その衝撃強度が低下する傾向にある。
【００３２】
層状粘土鉱物としては、具体的には、モンモリロナイト、バイデライト、サポナイト、ヘクトライト等のスメクタイト族、カオリナイト、ハロサイト等のカオリナイト族、ジオクタヘドラルバーミキュライト、トリオクタヘドラルバーミキュライト等のバーミキュライト族、テニオライト、テトラシリシックマイカ、マスコバイト、イライト、セリサイト、フロゴバイト、バイオタイト等のマイカ等が挙げられる。これらの層状粘土鉱物は、天然鉱物であってもよく、水熱合成、溶融法、固相法等による合成鉱物であってもよい。本発明では、上記の層状粘土鉱物のうちの１種を単独で用いてもよく、２種以上を組み合わせて用いてもよい。また、層状粘土鉱物の陽イオン交換容量は３０〜３００ｍｅｑ／１００ｇであることが好ましい。
【００３３】
層状粘土鉱物としては、有機化されたものを用いることがより好ましい。有機化された層状粘土鉱物は、市販として、例えば、Ｓｏｕｔｈｅｒｎ  Ｃｌａｙ  Ｐｒｏｄｕｃｔｓ、コープケミカル株式会社等から販売されているものが入手可能である。
【００３４】
ここで、有機化とは、有機物を層状粘土鉱物の層間及び／又は表面に物理的、化学的方法（好ましくは化学的方法）により吸着及び／又は結合させることを意味する。このような有機化には、有機オニウム塩が用いられる。この有機オニウム塩は、層状粘土鉱物を有機化してその層間距離を広げるものであり、これによりポリ乳酸樹脂組成物中での分散均一性を高めることができる。
【００３５】
有機オニウム塩としては、具体的には、有機アンモニウム塩、有機ホスホニウム塩、有機ピリジニウム塩、有機スルホニウム塩等が挙げられる。
【００３６】
有機アンモニウム塩としては、例えば、ＮＲ４＋Ｘ−［４個のＲは同一でも異なっていてもよく、それぞれ水素原子又はアルキル基を表し、Ｘ−はカウンターイオンを表す］で表されるものを好適に用いることができる。ここで、有機アンモニウム塩の炭素数（４個のＲの炭素数の総和）は６以上であることが好ましい。有機アンモニウム塩の炭素数が６未満であると、層状粘土鉱物の層間距離が十分に広げられず、層状粘土鉱物をポリ乳酸中に均一に分散することが困難となる傾向にある。また、Ｒがアルキル基の場合、アルキル基は置換基を有していてもよく、この置換基としては水酸基が好ましい。さらに、Ｘ−で表されるカウンターイオンとしては、例えばＣｌ−、Ｂｒ−などのハロゲンイオンが挙げられる。
【００３７】
上記ＮＲ４＋で表される有機アンモニウムイオンの特に好ましい例として、下記一般式（２）又は（３）で表されるものを挙げることができ、これらは単独又は組み合わせて用いることができる。
【００３８】
【化２】
2005281331.tif 000003
［式中、Ｒ１、Ｒ２及びＲ３は同一でも異なっていてもよく、それぞれ水素原子又はアルキル基を表し、ｐは６〜２２の整数を表す。］
【化３】
2005281331.tif 000004
［式中、Ｒ４及びＲ５は同一でも異なっていてもよく、それぞれ水素原子又はアルキル基を表し、Ｒ４とＲ５との合計の炭素数は６以上であり、ｑ及びｒは同一でも異なっていてもよく、１〜２０の整数を表す。］
【００３９】
上記一般式（３）中、Ｒ１、Ｒ２又はＲ３は水素原子又はアルキル基を表す。アルキル基としては、メチル基、エチル基、ｎ−プロピル基、イソプロピル基、ｎ−ブチル基、ｓｅｃ−ブチル基、ｔｅｒｔ−ブチル基、直鎖又は分岐鎖状のペンチル基、直鎖又は分岐鎖状のヘキシル基、直鎖又は分岐鎖状のヘプチル基、直鎖又は分岐鎖状のオクチル基、直鎖又は分岐鎖状のノニル基、直鎖又は分岐鎖状のデシル基、直鎖又は分岐鎖状のウンデシル基、直鎖又は分岐鎖状のドデシル基、直鎖又は分岐鎖状のトリデシル基、直鎖又は分岐鎖状のテトラデシル基、直鎖又は分岐鎖状のペンタデシル基、直鎖又は分岐鎖状のオクタデシル基等が挙げられるが、このアルキル基の炭素数は１〜４であることが好ましい。アルキル基の炭素数が４を超えると有機オニウム塩の合成が困難となる傾向にある。
【００４０】
また、上記一般式（３）中、ｐは６〜２２であるが、より好ましくは８〜１８の整数である。ｐが６未満であると、層状粘土鉱物の層間距離が十分に広がらず、ポリ乳酸樹脂組成物中での層状粘土鉱物の分散均一性が低下する傾向にある。ｐが２２を越えると、有機オニウム塩の合成が困難となる傾向にある。
【００４１】
上記一般式（４）中、Ｒ４及びＲ５は水素原子又はアルキル基を表す。このアルキル基としては、一般式（３）中のＲ１、Ｒ２及びＲ３の説明において例示されたアルキル基が挙げられる。一般式（４）中のＲ４及びＲ５は同一でも異なっていてもよいが、それらの合計の炭素数は、６以上であることが好ましく、８以上であることがより好ましい。Ｒ４とＲ５との合計の炭素数が６未満であると、層状粘土鉱物の層間距離が十分に広がらず、ポリ乳酸樹脂組成物中での層状粘土鉱物の分散均一性が低下する傾向にある。例えば、Ｒ４が水素原子でＲ５がドデシル基である化合物、Ｒ４がメチル基でＲ５がオクタデシル基である化合物、Ｒ４及びＲ５がオクタデシル基である化合物は、上記の条件を満たす化合物として好ましく用いられる。
【００４２】
また、上記一般式（４）中、ｑ及びｒはそれぞれ１〜２０の整数であるが、好ましくは１〜１０、より好ましくは１〜５の整数であり、特に好ましくは１である。ｑ又はｒが２０を越えると、層状粘土鉱物の親水性が過剰に高くなり、調整が困難となる傾向にある。なお、ｑ及びｒは互いに同一でも異なっていてもよい。
【００４３】
本発明では、上記一般式（３）又は（４）中のＮ（窒素原子）がＰ（リン原子）に置換された有機ホスホニウム塩を用いることもできる。
【００４４】
有機オニウム塩は、少なくともその一部が水酸基を有する有機オニウム塩であることが好ましい。この場合、水酸基を有する有機オニウム塩の含有量は、有機オニウム塩全量を基準として５ｍｏｌ％以上であることが好ましく、１０ｍｏｌ％以上であることがより好ましく、１５ｍｏｌ％以上であることが更に好ましい。水酸基を有する有機オニウム塩の配合割合が５ｍｏｌ％未満であると、ポリ乳酸又はその重合性単量体（乳酸、ラクチド）との親和性が不十分となり、これらが層状化合物の層間に安定的に保持されにくくなる傾向にある。
【００４５】
有機オニウム塩の含有量は、層状粘土鉱物１００重量部に対して１０〜１５０重量部であることが好ましく、２０〜１００重量部であることがより好ましい。有機オニウム塩の含有量が上記範囲よりも小さいと、層状粘土鉱物の層間距離が十分に広げられず、ポリ乳酸樹脂組成物中での層状粘土鉱物の分散均一性が低下する傾向にあり、上記範囲より大きいと、物理的吸着によって導入される有機オニウム塩の量が増加して、成形体の耐衝撃性等の物性が損なわれる傾向にある。
【００４６】
有機オニウム塩で有機化された層状粘土鉱物の層間距離は、各層の重心間の平均距離を基準として２．９ｎｍ以上であることが好ましく、１０ｎｍ以上であることがより好ましい。層状化合物の層間距離が２．９ｎｍ未満であると、ポリ乳酸樹脂組成物中での層状粘土鉱物の分散均一性が低下し、その結晶化促進効果が低下する傾向にある。
【００４７】
有機化された層状粘土鉱物の含有量は、ポリ乳酸樹脂組成物全量を基準として、０．０１〜１０重量％であることが好ましく、０．０１〜５重量％であることがより好ましく、０．１〜５重量％であることがさらに好ましく、０．３〜３重量％であることが最も好ましい。この含有量が上記範囲よりも小さいと、剛性及び結晶化速度の向上の程度が不十分となる傾向にあり、上記範囲より大きいと、成形体が脆化し、衝撃強度が低下する傾向にある。
【００４８】
なお、本発明のポリ乳酸樹脂組成物には、上記の構成成分に加えて、その特性を実質的に損なわない範囲で、他の添加剤としてさらに可塑剤、顔料、安定剤、帯電防止剤、紫外線吸収剤、酸化防止剤、難燃剤、離型剤、滑剤、染料、抗菌剤、末端封止剤等を添加してもよい。
【００４９】
以上のような原料を、所定の比率で含有する本発明のポリ乳酸樹脂組成物を得るためには、ポリＬ乳酸、ポリＤ乳酸及び結晶化促進剤等を混合し、これを溶融混練する方法を好適に採用できる。この方法では、結晶化促進剤等を均一に分散させるために、ポリＬ乳酸及びポリＤ乳酸が溶融する条件で溶融混練して行うことが好ましい。具体的には、樹脂温度が１５０〜２５０℃で、二軸押出機等を用いて混練することが好ましい。１５０℃未満で混練すると、ポリ乳酸の溶融が不十分となり、結晶化促進剤がポリ乳酸樹脂組成物中に均一に分散しにくくなる傾向にある。また、２５０℃を超えると、ポリ乳酸の分子量が低下して、成形体の耐衝撃性などの物性が損なわれる傾向にある。
【００５０】
また、均一性の高いポリ乳酸樹脂組成物を得るための他の好適な方法として、Ｌ−乳酸、Ｄ−乳酸、Ｌ−ラクチド、Ｄ−ラクチド等のポリ乳酸を生成させるための重合性単量体と、結晶化促進剤とを混合した状態で混練しながら、重合性単量体を重合させる方法がある。
【００５１】
この方法における重合は、所定の触媒を用いるか、又は無触媒で、好ましくは１００〜２００℃で行うことができる。好適な触媒としては、オクチル酸スズ、塩化スズ、塩化亜鉛、酸化鉛、炭酸鉛、塩化チタン、アルコキシチタン、酸化ゲルマニウム等が挙げられ、その使用量は重合性単量体１００重量部に対して０．００１〜１重量部であることが好ましい。
【００５２】
ポリ乳酸樹脂組成物中には、混練後の冷却過程において、ホモ結晶とともに、均一に分散したステレオコンプレックス結晶が生成する。ポリ乳酸樹脂組成物中にステレオコンプレックス結晶が生成していることは、例えば、ＤＳＣを１０℃／分の昇温速度で測定したときに、ステレオコンプレックス結晶に由来する融解吸熱のピークが１９０〜２４０℃に観測されることで確認できる。
【００５３】
混練後のポリ乳酸樹脂組成物は、好ましくはペレット状、パウダー状等の形態に加工された後、成形工程に用いられる。また、成形工程前に、ポリ乳酸樹脂組成物を５０〜１５０℃で０．１〜２０時間熱処理して、水分等の揮発性成分を除去するとともに、結晶化をさらに進行させておくことが好ましい。
【００５４】
本発明の成形体の製造方法は、以上説明したような本発明のポリ乳酸樹脂組成物を用いて、ステレオコンプレックス結晶が溶融しない条件で成形するものである。この製造方法により、短い成形時間でも、成形後の変形が起こりにくく、耐熱性等に優れる成形体が得られる。なお、成形過程においては、大部分のステレオコンプレックス結晶が未溶解のまま残存していればよく、本発明の効果を実質的に損なわない程度に、ステレオコンプレックス結晶の一部が溶解してもよい。
【００５５】
成形においては、ポリ乳酸樹脂組成物を流動性のある状態まで加熱し、金型内に充填する等して所定の形状とする。このとき、ポリ乳酸樹脂組成物の温度が、ステレオコンプレックス結晶は実質的に溶融しないが、ホモ結晶は溶融する温度となるように加熱することが好ましい。言い換えると、ステレオコンプレックス結晶の溶融温度よりも低く、且つ、ホモ結晶の溶融温度以上の温度となるように加熱することが好ましい。ここで、溶融温度は、ポリ乳酸樹脂組成物についてＤＳＣ（昇温速度：１〜２０℃／分）を測定したときの、ステレオコンプレックス結晶又はホモ結晶に由来する融解吸熱ピークのピークトップ温度とする。ホモ結晶を溶融させることにより、充分な流動性が得られる。具体的には、ポリ樹脂組成物の温度が、好ましくは１６０℃〜２１０℃、より好ましくは１７０〜２００℃となるように加熱することが好ましい。この温度が１６０℃未満であると、ホモ結晶が溶融しにくくなって、流動性が低下してしまう傾向があり、２１０℃を超えると、２１０℃以下の場合と比較して、ステレオコンプレックス結晶が溶融しやすくなる傾向にある。
【００５６】
本発明の成形体の製造方法では、例えば、射出成形、押出成形、ブロー成形、インフレーション成形、異形押出成形、射出ブロー成形、真空圧空成形、紡糸等の成形方法を好適に採用することができる。特に、射出成形等において、成形時に樹脂材料の溶融物を金型内に充填し、金型内でそのまま結晶化させる方法（金型内結晶化法）を採用する場合、従来のポリ乳酸樹脂組成物では生産性や操作性が悪く、さらには結晶化が不十分となって目的の成形体が得られないことが多いが、本発明のポリ乳酸樹脂組成物を用いて、上記のような条件で成形することによって、成形体の製造を効率よく且つ確実に行うことができる。
【００５７】
本発明の成形体は、上記のような製造方法によって得られるものであり、その形状、厚み等は特に制限されず、射出成形品、押出成形品、圧縮成形品、ブロー成形品、シート、フィルム、糸、ファブリック等のいずれでもよい。より具体的には、バンパー、ラジエーターグリル、サイドモール、ガーニッシュ、ホイールカバー、エアロパーツ、インストルメントパネル、ドアトリム、シートファブリック、ドアハンドル、フロアマット等の自動車部品、家電製品のハウジング、製品包装用フィルム、防水シート、各種容器、ボトル等が挙げられる。また、本発明の成形体をシートとして使用する場合には、紙又は他のポリマーシートと積層し、多層構造の積層体として使用してもよい。
【実施例】
【００５８】
以下、実施例及び比較例に基づいて本発明をより具体的に説明するが、本発明は以下の実施例に限定されるものではない。
【００５９】
（実施例１）
＜ポリ乳酸樹脂組成物の調製＞
ポリＬ乳酸（トヨタ自動車社製、＃５０００、重量平均分子量約２０万）と、ポリＬ乳酸及びポリＤ乳酸の合計量基準で１重量％のポリＤ乳酸（Ｐｕｒａｃ社製、重量平均分子量約１８万）とからなるポリ乳酸混合物１００重量部に、１重量部のエチレンビス−１２−ヒドロキシステアリン酸アミド（日本化成社製、スリパックスＨ）、１重量部のタルク（日本タルク社製、Ｍｉｃｒｏ  Ａｃｅ  Ｐ−６、平均粒径４．０μｍ）を混合した混合物からなる樹脂を、スクリューを備える二軸押出機（テクノベル社製、ＫＺＷ１５ＴＷ−６０ＭＧ）を用い、スクリュー回転数２００ｐｐｍ、樹脂温度２００℃、樹脂供給速度１ｋｇ／ｈで溶融混練して目的のポリ乳酸樹脂組成物を得た。
【００６０】
＜成形性、耐熱性の評価＞
得られたポリ乳酸樹脂組成物をストランド状に押出した後、水で急冷し、ストランドカッターでペレットとした。このペレットを、減圧下、１００℃で１２時間熱処理した後、射出成形機を用いて角柱状試験片（８０ｍｍ×１０ｍｍ×４ｍｍ）を成形［シリンダ設定温度１８５℃、樹脂温度（実測値）１９５℃）］したときの成形性を、下記の条件での試験片の変形度合いにより評価した。
１）金型温度８０℃、冷却時間１２０秒
２）金型温度１００℃、冷却時間９０秒、６０秒、４５秒、３０秒及び２０秒
評価基準：
○＝ほどんど変形しない（変形度１％未満）。
△＝金型から取り出せるが、少し変形するため物性の評価が困難。
×＝金型から取り出すのが困難で、成形できない。
また、耐熱性については、金型温度１００℃で得られた試験片の荷重たわみ温度（ＨＤＴ、荷重：０．４５ＭＰａ）で評価した。成形性及び耐熱性の評価結果を、表１にまとめて示す。
【００６１】
（実施例２）
ポリＤ乳酸の比率を０．２重量％とした他は、実施例１と同様にしてポリ乳酸樹脂組成物を調製し、その成形性及び耐熱性の評価を行った。
【００６２】
（実施例３）
ポリＤ乳酸の比率を０．５重量％とした他は、実施例１と同様にしてポリ乳酸樹脂組成物を調製し、その成形性及び耐熱性の評価を行った。
【００６３】
（実施例４）
ポリＤ乳酸の比率を５重量％とした他は、実施例１と同様にしてポリ乳酸樹脂組成物を調製し、その成形性及び耐熱性の評価を行った。
【００６４】
（実施例５）
ポリＤ乳酸の比率を１０重量％とした他は、実施例１と同様にしてポリ乳酸樹脂組成物を調製し、その成形性及び耐熱性の評価を行った。
【００６５】
（比較例１）
ポリＬ乳酸（トヨタ自動車社製、＃５０００、重量平均分子量約２０万）に何も混合せずに、そのまま射出成形機を用いて角柱状試験片（８０ｍｍ×１０ｍｍ×４ｍｍ）を成形［シリンダ設定温度１８５℃、樹脂温度（実測値）１９５℃］したときの成形性を、実施例１と同様の条件で評価した。何れの条件でも、試験片が大きく変形した。
【００６６】
（比較例２）
エチレンビス−１２−ヒドロキステアリン酸アミド及びタルクを添加しなかった他は、実施例１と同様にしてポリ乳酸樹脂組成物を調製し、その成形性を評価した。何れの成形条件でも、試験片が大きく変形した。
【００６７】
（比較例３）
ポリ乳酸混合物を、ポリＬ乳酸単独とした他は、実施例１と同様にしてポリ乳酸樹脂組成物を調製した。しかし、実施例１と同様のシリンダ温度設定では樹脂が溶融せず、成形できなかった。
【００６８】
（比較例４）
ポリＤ乳酸の比率を４０重量％とした他は、実施例１と同様にしてポリ乳酸樹脂組成物を調製し、その成形性を評価した。何れの条件でも、試験片が大きく変形した。
【００６９】
（比較例５）
実施例１で得たポリ乳酸樹脂組成物について、シリンダ設定温度を２１５℃（樹脂温度（実測値）２２５℃）として、実施例１と同様に成形性及び耐熱性の評価を行った。
【００７０】
【表１】
2005281331.tif 000005
【００７１】
表１に示す結果より、実施例１〜５によれば、十分に短い成形時間でも、成形体の変形が起こりにくく、且つ、耐熱性にも優れる成形体が得られることが分かった。これに対し、比較例１〜５によれば、短い成形時間では成形自体ができず、耐熱性の評価ができないことがわかった。また、実施例１〜５によれば、８０℃という比較的低い金型温度でも正常な成形体が得られるのに対し、比較例１〜５によれば、金型温度８０℃では成形できないことがわかった。したがって、本発明のポリ乳酸樹脂組成物によれば、短い成形時間、低い金型温度でも、成形体の変形が起こりにくく、また、耐熱性に優れる成形体が得られることが確認された。